(57)【特許請求の範囲】
【請求項１】
透光性を有する第１部材と、第２部材とをレーザー光を用いて接合する接合方法において、
上記第１部材に、該第１部材の表側に意匠が現れるようにレーザー光非透過性の意匠層を設ける工程と、
上記第１及び第２部材を接合するための多層構造のレーザー接合用中間部材と上記第２部材とを重ねるとともに、上記レーザー接合用中間部材における上記第１部材側の面及び上記第２部材側の面の少なくとも一方に設けた熱可塑性ホットメルト材からなる接合層にレーザー光吸収剤を含有させておき、かつ、上記第１部材は上記レーザー接合用中間部材に重ねない状態としておき、その後、レーザー光を照射して上記レーザー接合用中間部材を加熱して上記第２部材に接合する第１レーザー光照射を行った後、上記第１部材を上記レーザー接合用中間部材に重ねてから上記意匠層へ向けて該意匠層の溶融及び分解温度を超えない所定温度となるまで該意匠層を加熱するためのレーザー光を照射する第２レーザー光照射を行うことにより、該意匠層の熱によって上記レーザー接合用中間部材を加熱して上記第１及び第２部材を接合する工程とを備えていることを特徴とするレーザー光を用いた接合方法。
【請求項２】
請求項１に記載のレーザー光を用いた接合方法において、
上記レーザー接合用中間部材を上記第１及び第２部材の少なくとも一方に粘着させることを特徴とするレーザー光を用いた接合方法。
【発明の詳細な説明】
【技術分野】
【０００１】
本発明は、レーザー光を用いて各種部材を接合する接合方法に関するものである。
【背景技術】
【０００２】
従来から、各種部材を接合する場合にレーザー光が用いられている。レーザー光を用いて接合する場合には、一方の部材をレーザー光透過部材とし、他方の部材をレーザー光非透過性部材とするのが一般的であるが、例えば特許文献１〜３に開示されているように、一方の部材と他方の部材との間にレーザー光を吸収するトナーや塗料を含む樹脂を介在させて、この樹脂材にレーザー光を吸収させることによって溶融させ、これによって第１及び第２部材を接合する方法も知られている。この方法によれば、両部材がレーザー光透過性を有していても接合することが可能になる。
【０００３】
また、例えば特許文献４には、両部材の間にレーザー接合用中間部材を介在させる場合に、透光性を有する部材の表側に意匠が現れるように意匠層を設けておき、この意匠層にレーザー光を照射して意匠層が溶融及び分解しない温度範囲で意匠層を加熱し、この意匠層の熱によって中間部材を加熱して両部材を接合することが開示されている。
【先行技術文献】
【特許文献】
【０００４】
【特許文献１】特開２００３−１８１９３１号公報
【特許文献２】特開２００４−１０７１号公報
【特許文献３】特開２００５−２３８４６２号公報
【特許文献４】特開２０１１−１５６８５８号公報
【発明の概要】
【発明が解決しようとする課題】
【０００５】
上記特許文献４のように意匠層が溶融又は分解しない温度範囲で意匠層を加熱することで、意匠層が溶融又は分解することによる製品の外観見栄えの悪化を回避することができる。しかしながら、意匠層の発熱量を大きくすることができないので、場合によってはレーザー接合用中間部材が加熱不足となってしまうことがある。特に、レーザー接合用中間部材のうち、意匠層とは反対側の部分の温度が上昇しにくく、ひいては両部材の接合強度を十分に確保できない恐れがある。
【０００６】
本発明は、かかる点に鑑みてなされたものであり、その目的とするところは、両部材の間に意匠層を介在させる場合に、意匠層の溶融及び分解を回避しながら、両部材の接合強度を十分に高めることにある。
【課題を解決するための手段】
【０００７】
上記目的を達成するために、本発明では、レーザー接合用中間部材を意匠層の無い部材にレーザー光を用いて接合した後、意匠層のある部材に接合するようにした。
【０００８】
第１の発明は、透光性を有する第１部材と、第２部材とをレーザー光を用いて接合する接合方法において、
上記第１部材に、該第１部材の表側に意匠が現れるようにレーザー光非透過性の意匠層を設ける工程と、
上記第１及び第２部材を接合するための多層構造のレーザー接合用中間部材と上記第２部材とを重ねるとともに、上記レーザー接合用中間部材における上記第１部材側の面及び上記第２部材側の面の少なくとも一方の面に設けた熱可塑性ホットメルト材からなる接合層にレーザー光吸収剤を含有させておき、かつ、上記第１部材は上記レーザー接合用中間部材に重ねない状態としておき、その後、レーザー光を照射して上記レーザー接合用中間部材を加熱して上記第２部材に接合する第１レーザー光照射を行った後、上記第１部材を上記レーザー接合用中間部材に重ねてから上記意匠層へ向けて該意匠層の溶融及び分解温度を超えない所定温度となるまで該意匠層を加熱するためのレーザー光を照射する第２レーザー光照射を行うことにより、該意匠層の熱によって上記レーザー接合用中間部材を加熱して上記第１及び第２部材を接合する工程とを備えていることを特徴とするものである。
【０００９】
この構成によれば、第２部材には意匠層が無いので第１レーザー光照射の際にレーザー接合用中間部材の発熱量を大きくしても意匠層に影響を与えることはなく、レーザー接合用中間部材の意匠層とは反対側の部分を十分に軟化又は溶融させて第２部材との密着度を向上させることが可能になる。これにより、レーザー接合用中間部材と第２部材との接合強度が高まる。
【００１０】
その後、第１部材をレーザー接合用中間部材に重ねてから第２レーザー光照射によって第１部材の意匠層を加熱することで、意匠層の熱によってレーザー接合用中間部材の意匠層側の部分を加熱し、これにより、意匠層を溶融及び分解させることなく、レーザー接合用中間部材と第１部材とを接合することが可能になる。
【００１１】
第２の発明は、第１の発明において、上記レーザー接合用中間部材を上記第１及び第２部材の少なくとも一方に粘着させることを特徴とするものである。
【００１２】
この構成によれば、レーザー接合用中間部材が第１部材や第２部材に粘着するので、接合前に仮固定や接着固定しておくのが困難な部材であってもレーザー接合用中間部材を用いて確実に接合することが可能になる。
【発明の効果】
【００１３】
第１の発明によれば、レーザー接合用中間部材を第２部材に接合した後に、溶融及び分解温度を超えない所定温度で意匠層を加熱してレーザー接合用中間部材と第１部材とを接合するようにしている。これにより、第１及び第２部材の間に意匠層を介在させる場合に、意匠層の溶融及び分解を回避しながら、第１及び第２部材の接合強度を十分に高めることができる。
【００１４】
第２の発明によれば、レーザー接合用中間部材を第１及び第２部材の少なくとも一方に粘着させるようにしたので、仮固定等が困難な場合でも第１部材と第２部材とを確実に接合することができる。
【図面の簡単な説明】
【００１５】
【図１】本発明の実施形態１にかかる接合方法を用いて接合された接合品の断面図である。
【図２】実施形態１にかかるレーザー接合用中間部材の断面図である。
【図３】実施形態１にかかり、第１レーザー光照射によりレーザー接合用中間部材と裏側部材とを接合する場合を示す断面図である。
【図４】実施形態１にかかり、第２レーザー光照射によりレーザー接合用中間部材と透光部材とを接合する場合を示す断面図である。
【図５】本発明の実施形態２にかかる図１相当図である。
【図６】実施形態２にかかる図３相当図である。
【図７】実施形態２にかかる図４相当図である。
【図８】実施例にかかるレーザー接合用中間部材の作製方法を示す図である。
【図９】実施例にかかる第１レーザー光照射の工程を説明する図である。
【図１０】実施例にかかる第２レーザー光照射の工程を説明する図である。
【発明を実施するための形態】
【００１６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００１７】
（実施形態１）
図１は、本発明の実施形態１にかかるレーザー光を用いた接合方法によって接合された接合品１を示すものである。この接合品１は、例えば、化粧品用ケース、住設用又は電器製品用外装部材等として用いられるものであり、該外装部材の表側を構成する透光部材（第１部材）１０と、裏側を構成する裏側部材（第２部材）２０とを重ね合わせてなるものであり、透光部材１０の裏面には透光部材１０の一部を構成する意匠層３０が設けられている。透光部材１０と裏側部材２０とはレーザー接合用中間部材４０によって接合されている。
【００１８】
裏側部材２０は、レーザー光を透過するレーザー光透過性を有する材料で構成された板状の部材か、レーザー光を通さないレーザー光非透過性を有する材料で構成された板状の部材である。ここで、レーザー光透過性とは、レーザー光を透過する性質のことであり、加熱源としてのレーザー光を1５％以上透過する性質をいい、レーザー光の全てを透過するものも含む。このような性質を持つ材料としては、例えばプラスチック、ガラス、薄い金属酸化物皮膜等の材料である。逆に、レーザー光非透過性とは、レーザー光を吸収するレーザー光吸収性のことであり、加熱源としてのレーザー光を一部透過及び／又は反射しても残りを吸収する性質をいい、レーザー光の全てを吸収するものも含む。このような性質を持つ材料としては、例えば、金属、セラミックスの他、樹脂やゴムに顔料や染料を混合した材料もある。レーザー光非光透過性としては、例えば、波長９４０ｎｍのレーザー光の透過率が１５％未満であることが好ましい。本実施形態１では、裏側部材２０は金属材料で構成されている。
【００１９】
透光部材１０は、無色透明で、レーザー光を通すレーザー光透過性を有する材料で構成された板状の部材である。レーザー光透過性とは、加熱源としてのレーザー光を殆ど反射も吸収もせずに透過させるか、レーザー光を一部透過及び／又は反射しても溶融することなく、残りのレーザー光を透過させることのできる性質をいい、レーザー光の全てを透過させるものも含む。
【００２０】
透光部材１０は、例えば熱可塑性樹脂で構成することができ、具体的には、ポリエチレン(HDPE、LDPE、LLDPE、VLDPE、ULDPE、UHDPE、Polyethylene)、ポリプロピレン(PP Co-Polymer、PP Homo-Polymer、PP Ter-Polymer)、ポリビニルクロライド(PVC)、ポリスチレン(PS)、ポリメチルメタアクリレート(PMMA)、アクリロニトリル−ブタジエン−スチレン樹脂(ABS)、スチレンアクリロニトリル樹脂(SAN)、K-レジン、ＳＢＳ樹脂(SBS block co-polymer)、ＰＶＤＣ樹脂、ＥＶＡ樹脂、アクリル樹脂、ブチラール樹脂、シリコン樹脂、ポリアミド(PA、PA6、PA66、PA46、PA610、PA612、PA6/66、PA6/12、PA6T、PA12、PA1212、PAMXD6)、エチレンテトラフルオロエチレン共重合体、液晶ポリマー、ポリブチレンテレフ夕レート、ポリエーテルエーテルケトン、ポリエーテルケトン、ポリエーテルケトンケトン、ポリエチレンナフタリン、ポリエチレンテレフタレート、ポリイミド、ポリアセタール、ポリアミドイミド、ポリフェニレンエーテル、ポリフェニレンオキサイド、ポリカーボネート、ポリフェニレンスルフィド、ポリスルホン、ポリチオエチルスルホン、ポリテトラフルオロエチレン、ポリエーテルスルホン及びポリエーテルイミドなどが挙げられる。
【００２１】
その他、極性官能基が化学的に結合した変性樹脂も含み、具体的には、アクリル酸変性オレフィン樹脂、マレイン酸変性オレフィン樹脂、塩化変性オレフィン樹脂（CPP、CPE）、シラン変性オレフィン樹脂、アイオノマー樹脂、ナイロン変性オレフィン樹脂、エポキシ変性樹脂、エチレンビニルアルコール樹脂(EVOH)、エチレンビニールアセテート樹脂、ホットメルト接着樹脂などの樹脂が挙げられ、これらと上記熱可塑性樹脂の混合物または組合物であってもよい。
【００２２】
透光部材１０は、熱可塑性エラストマーであってもよく、具体的には、スチレン系エラストマー、オレフィン系エラストマー、ポリエステル系エラストマー、塩ビ系エラストマー、ポリアミド系エラストマー、ポリブタジエン系エラストマー、イソプレン系エラストマー、イオンクラスターと非晶性ＰＥ系のエラストマー（商品例：三井・デュポン ポリケミカル製ハイミラン）、塩素化ＰＥと非晶性ＰＥ系のエラストマー（商品例：三菱化学製ミラプレーン）、フッ素系エラストマー、ポリウレタン系エラストマー、アクリル系エラストマー等が挙げられる。
【００２３】
透光部材１０は熱硬化性樹脂であってもよく、具体的には、フェノール樹脂、ユリア樹脂、メラミン樹脂、エポキシ樹脂、不飽和ポリエステル樹脂などが挙げられる。
【００２４】
透光部材１０は、熱硬化性を有するゴムであってもよく、具体的には、天然ゴム、イソプレンゴム、エチレンプロピレンジエンゴム、エチレンプロピレンゴム、スチレンブタジエンゴム、ブタジエンゴム、クロロスルフォン化ポリエチレンゴム、イソプレンゴム、クロロプレンゴム、アクリルゴム、エピクロルヒドリンゴム、ウレタンゴム、ニトリルゴム、水素化ニトリルゴム、フッ素ゴム及びシリコンゴム等が挙げられる。
【００２５】
また、上述した熱可塑性樹脂または熱硬化性樹脂に補強材や充填材を混合して作った複合樹脂で透光部材１０を構成してもよい。
【００２６】
上記樹脂、エラストマーに対しては、例えば、熱安定剤、酸化防止剤、紫外線安定剤、導電剤、核剤、離型剤、難燃剤、帯電防止剤、加工調剤、着色及び機能性顔料または染料、架橋剤、可塑剤及び加硫剤からなる群から選択された少なくとも一つを混合することも可能である。着色顔料や染料を混合する場合は、所定のレーザー光透過性を確保できる程度の量とする。
【００２７】
透光部材１０は、上記樹脂の他、例えば、ソーダ石灰ガラス、鉛ガラス、ホウケイ酸ガラス等で構成してもよい。また、強化ガラス、合わせガラス、積層ガラス等であってもよい。レーザー光透過性としては、例えば、波長９４０ｎｍのレーザー光の透過率が２０％以上であることが好ましく、さらに好ましくは５０％以上である。尚、透光部材１０は、無色に限られるものではなく、薄く着色されていてもよく、意匠層３０を表側から見ることのできる透光性を有していればよい。
【００２８】
裏側部材２０及び透光部材１０の厚みは、外装部材の種類等により異なるが、数ｍｍ程度である。また、裏側部材２０をレーザー光透過性部材からなるものとしてもよい。
【００２９】
透光部材１０の裏面である裏側部材２０側の面には、透光部材１０の表側に意匠が現れるように意匠層３０が設けられている。この意匠層３０は、染料や顔料を含むインクを透光部材１０の裏面に付着させることによって形成された印刷塗膜からなるものであり、透光部材１０の表側から視認可能となっている。
【００３０】
インクの硬化性化合物については、例えば、アクリレート、ウレタンアクリレート、エポキシアクリレート、カルボキシル基変性エポキシアクリレート、ポリエステルアクリレート、不飽和ポリエステル樹脂、共重合系アクリレート、ポリアクリルアクリレート、脂環式エポキシ樹脂、グリシジルエーテルエポキシ樹脂、ビニルエーテル化合物、オキセタン化合物などが挙げられる。
【００３１】
硬化性インクは、例えば、自然乾燥硬化タイプ、焼付け乾燥による熱硬化タイプ、硬化剤を用いる二液型の反応硬化タイプ、紫外線や電子線などで硬化させる放射光硬化タイプ、漆などが挙げられる。融点以下のレーザー照射条件に限り熱可塑性であっても問題ない。また、染料としては、レーザー光の非透過性を有するものであればよく、アカネ、ベニバナなどの天然染料、反応、硫化、ナフトールなどの合成染料、蛍光染料など種類は問わない。また、顔料としては、レーザー光の非透過性を有するものであればよく、例えば、カーボンブラックや複合酸化物系顔料等の無機顔料、フタロシアニン系顔料、アゾ系顔料、レーキ顔料、多環式系顔料等の有機顔料が挙げられ、レーザー光の波長に対応した非透過性を有する各種顔料を使用できる。意匠層３０を印刷塗膜で形成したことで、精緻な意匠が得られる。印刷方法としては、例えば、凸版印刷、凹版印刷、フレキソ印刷、オフセット印刷、シルク印刷、グラビア印刷、レーザー印刷、インクジェット印刷等、各種印刷方法を用いることができる。
【００３２】
また、意匠層３０によって構成される意匠は、例えば、文字、図形、記号、絵、グラデーションパターン、単色による塗りつぶし、又はこれらを組み合わせたもの等、様々な形態がある。また、意匠層３０の厚みとしては、例えば、１μｍ以上１００μｍ以下であるが、この範囲に限られるものではない。また、意匠層３０におけるレーザー光非透過性としては、例えば、波長９４０ｎｍのレーザー光の透過率が１５％未満であることが好ましい。
【００３３】
尚、意匠層３０は、上記のように印刷塗膜で形成するもの以外にも、例えば、蒸着膜、フィルムの貼り付け、プライマーの塗布等で形成することも可能である。蒸着膜の場合は、意匠層３０は極めて薄くなる。また、意匠層３０の全部がレーザー光非透過性である必要はなく、裏側部材２０と透光部材１０との接合部分に対応する一部のみがレーザー光非透過性であってもよい。
【００３４】
裏側部材２０の表面である透光部材１０側の面には、レーザー接合用中間部材４０が設けられており、このレーザー接合用中間部材４０は意匠層３０に隣接している。
【００３５】
図２に示すように、レーザー接合用中間部材４０は、フィルムからなる基材４１と、基材４１の両面にそれぞれ設けられた表側接合層４２及び裏側接合層４３とを有している。基材４１は、例えばポリエチレンテレフタレート等の樹脂材からなるものであり、この実施形態１では厚みを３８μｍとしているが、これに限られるものではない。基材４１は、レーザー光吸収剤を含有していない。
【００３６】
レーザー接合用中間部材４０の表側接合層４２は透光部材１０に接合するものであり、一方、裏側接合層４３は裏側部材２０に接合するものである。表側接合層４２及び裏側接合層４３は基材４１から剥離しないように基材４１と一体化している。
【００３７】
表側接合層４２及び裏側接合層４３の材料は同じであっても異なっていてもよく、また、厚みは共に１００μｍに設定されているが、厚みはこれに限られるものではない。また、表側接合層４２及び裏側接合層４３の厚みは互いに異ならせてもよい。
【００３８】
以下、表側接合層４２について詳細に説明する。表側接合層４２は、レーザー光で加熱された意匠層３０の熱によって溶融するホットメルト材で構成されており、常温付近でゴム弾性を示す高分子物質（粘着付与剤やエラストマー）のうち、熱可塑性を有するものが好ましい。すなわち、レーザー接合用中間部材４０の表側接合層４２の材料としては、上記した粘着付与剤や熱可塑性エラストマーや、架橋ゴム等を使用することができ、特に限定されないが、粘着付与剤としてはゴム系、アクリル系、ウレタン系、シリコン系等が挙げられる。熱可塑性エラストマーとしては、例えば、スチレン系エラストマー、オレフィン系エラストマー、ポリエステル系エラストマー、塩ビ系エラストマー、ポリアミド系エラストマー、ポリブタジエン系エラストマー、イソプレン系エラストマー、イオンクラスターと非晶性PE系のエラストマー（商品例：三井・デュポン ポリケミカル製ハイミラン）、塩素化PEと非晶性PE系のエラストマー（商品例：三菱化学製ミラプレーン）、フッ素系エラストマー、ポリウレタン系エラストマー、アクリル系エラストマー等が挙げられる。熱可塑性エラストマーはゴム系粘着付与剤のベースとしても一般的であり、特に限定されないがタッキファイヤやオイル、液状オリゴマー、架橋剤等を配合することで粘着付与剤になり得る。
【００３９】
タッキファイヤとしては、具体的に、例えばロジン系粘着付与樹脂である、ガムロジン、ウッドロジン、トール油ロジンなどの未変性ロジン（生ロジン）や、これらの未変性ロジンを水添化、不均化、重合などにより変性した変性ロジン（水添ロジン、不均化ロジン、重合ロジンの他、その他の化学的に修飾されたロジンなど）の他、各種のロジン誘導体などが挙げられる。前記ロジン誘導体としては、例えば、未変性ロジンをアルコール類によりエステル化したロジンのエステル化合物や、水添ロジン、不均化ロジン、重合ロジンなどの変性ロジンをアルコール類によりエステル化した変性ロジンのエステル化合物などのロジンエステル類；未変性ロジンや変性ロジン（水添ロジン、不均化ロジン、重合ロジンなど）を不飽和脂肪酸で変性した不飽和脂肪酸変性ロジン類；ロジンエステル類を不飽和脂肪酸で変性した不飽和脂肪酸変性ロジンエステル類；未変性ロジン、変性ロジン（水添ロジン、不均化ロジン、重合ロジンなど）、不飽和脂肪酸変性ロジン類や不飽和脂肪酸変性ロジンエステル類におけるカルボキシル基を還元処理したロジンアルコール類；未変性ロジン、変性ロジンや、各種ロジン誘導体等のロジン類（特に、ロジンエステル類）の金属塩などが挙げられる。また、ロジン誘導体としては、ロジン類（未変性ロジン、変性ロジンや、各種ロジン誘導体など）にフェノールを酸触媒で付加させ熱重合することにより得られるロジンフェノール樹脂なども用いることができる。
【００４０】
テルペン系粘着付与樹脂としては、例えば、α−ピネン重合体、β−ピネン重合体、ジペンテン重合体などのテルペン系樹脂や、これらのテルペン系樹脂を変性（フェノール変性、芳香族変性、水素添加変性、炭化水素変性など）した変性テルペン系樹脂（例えば、テルペン−フェノール系樹脂、スチレン変性テルペン系樹脂、芳香族変性テルペン系樹脂、水素添加テルペン系樹脂など）などが挙げられる。
【００４１】
炭化水素系粘着付与樹脂としては、例えば、脂肪族系炭化水素樹脂［炭素数４〜５のオレフィンやジエン（ブテン−１、イソブチレン、ペンテン−１等のオレフィン；ブタジエン、１，３−ペンタジエン、イソプレン等のジエンなど）などの脂肪族炭化水素の重合体など］、芳香族系炭化水素樹脂［炭素数が８〜１０であるビニル基含有芳香族系炭化水素（スチレン、ビニルトルエン、α−メチルスチレン、インデン、メチルインデンなど）の重合体など］、脂肪族系環状炭化水素樹脂［いわゆる「Ｃ４石油留分」や「Ｃ５石油留分」を環化二量体化した後重合させた脂環式炭化水素系樹脂、環状ジエン化合物（シクロペンタジエン、ジシクロペンタジエン、エチリデンノルボルネン、ジペンテンなど）の重合体又はその水素添加物、芳香族系炭化水素樹脂や脂肪族・芳香族系石油樹脂の芳香環を水素添加した脂環式炭化水素系樹脂など］、脂肪族・芳香族系石油樹脂（スチレン−オレフィン系共重合体など）、脂肪族・脂環族系石油樹脂、水素添加炭化水素樹脂、クマロン系樹脂、クマロンインデン系樹脂などの各種の炭化水素系の樹脂が挙げられる。オイルとしては大別されるパラフィン系、ナフテン系、アロマ系から選べばよい。
【００４２】
液状オリゴマーとしては、アクリル系、スチレン系、ポリイソプレンやブタジエンなどのゴム系、ポリエステル系、その他分子量数百〜数千程度の高粘度の重合体から選択する。その他必要に応じて、熱安定剤、酸化防止剤、紫外線安定剤、導電剤、核剤、離型剤、難燃剤、帯電防止剤、加工調剤、着色及び機能性顔料または染料、架橋剤、可塑剤及び加硫剤からなる群から選択された少なくとも一つを使用することが好ましい。
【００４３】
また、架橋ゴムとしては、例えば、天然ゴム、イソプレンゴム、エチレンプロピレンジエンゴム、エチレンプロピレンゴム、スチレンブタジエンゴム、ブタジエンゴム、クロロスルフォン化ポリエチレンゴム、イソプレンゴム、クロロプレンゴム、アクリルゴム、エピクロルヒドリンゴム、ウレタンゴム、ニトリルゴム、水素化ニトリルゴム、フッ素ゴム及びシリコンゴム等が挙げられる。これらの架橋ゴムには必要に応じていろいろな添加剤が配合されていてもよい。例えば、芳香族メルカプタン系、芳香族ジスルフィド系、芳香族メルカプタン亜鉛系の素練り促進剤、有機酸系、ニトロソ化合物系、スルフェンアミド系のスコーチ防止剤、パラフィン系、芳香族系、ナフテン系、液状ゴム系の可塑剤、ロジン誘導体系、テルペン系の天然樹脂系粘着付与剤やクマロン（インデン）樹脂系、石油樹脂系、アルキルフェノール樹脂系、キシレン・ホルムアルデヒド系樹脂等の合成樹脂系粘着付与剤、ハロゲン系、金属水和物系、シリコン系、リン系難燃剤、酸化防止剤、熱安定剤、光安定剤、紫外線吸収剤、滑剤、顔料、架橋剤、架橋助剤、加硫もどり防止剤、シランカップリング剤、チタネートカップリング剤といった一般的なゴムプラスチック配合薬品が挙げられる。
【００４４】
レーザー接合用中間部材４０の表側接合層４２の溶融温度は、意匠層３０の溶融温度及び分解温度よりも低く設定されている。
【００４５】
尚、粘着剤や架橋ゴムをレーザー接合用中間部材４０の表側接合層４２の材料とする場合には、レーザー光による溶着性が低下してしまうのを回避する理由から、架橋の程度が低い方が好ましい。
【００４６】
レーザー接合用中間部材４０の表側接合層４２を構成するホットメルト材としては、より具体的には、例えば常温で弾性を有するアクリル系のブロックポリマーが好ましい。また、ホットメルト材としては、例えば、ＳＩＳ（スチレン−イソプレン−スチレン）、ＳＢＳ（スチレン−ブタジエン−スチレン）、ＳＥＢＳ（スチレン−水添ブタジエン−スチレン）等であってもよい。
【００４７】
レーザー接合用中間部材４０の表側接合層４２には、熱伝導性フィラーが混合されている。熱伝導性フィラーとしては、例えば、酸化アルミニウム、酸化ケイ素、酸化マグネシウム等の金属酸化物や、窒化ケイ素、窒化ホウ素、窒化アルミニウム、窒化チタン、窒化ジルコニウム、窒化タンタル、窒化ニオブ等の無機窒化物等がある。
【００４８】
その他熱伝導性フィラーとして、チタン酸カリウム、ホウ酸アルミニウム、硫酸マグネシウム、炭酸カルシウム等とそのウィスカー、ガラス繊維、炭素繊維、金属繊維、アラミド繊維、アスベスト、炭化ケイ素、セラミック、硫酸バリウム、硫酸カルシウム、カオリン、クレー、シリカ、パイロフィライト、ベントナイト、セリサイト、ゼオライト、モンモリロナイト、マイカ、雲母、ネフェリンシナイト、タルク、アタルバルシャイト、ウォラストナイト、ＰＭＦ、フェライト、ケイ酸カルシウム、炭酸マグネシウム、ドロマイト、酸化亜鉛、酸化チタン、酸化マグネシウム、酸化鉄、二硫化モリブデン、黒鉛、石こう、ガラスビーズ、ガラスパウダー、ガラスバルーン、石英、石英ガラスなどが挙げられる。また使用するフィラーは中空であってもよい。また、これらのフィラーは２種以上を併用することが可能であり、必要によりシラン系、チタン系などのカップリング剤で予備処理して使用することができる。
【００４９】
また、熱伝導性のフィルムやクロス、アルミニウム箔、銅箔等を、レーザー接合用中間部材４０の一部として用いてもよい。アルミニウム箔の厚さは例えば５０μｍ程度が好ましく、また、銅箔の厚さは例えば３０μｍ程度が好ましい。また、アルミニウム箔や銅箔に限られるものではなく、各種金属フィルムやシートをレーザー接合用中間部材４０の一部として用いてもよい。
【００５０】
さらに、レーザー接合用中間部材４０の裏側接合層４３は、レーザー光を吸収するレーザー光吸収剤を含有している。この実施形態１では、レーザー光吸収剤は、裏側接合層４３にのみ含有させている。
【００５１】
レーザー光吸収剤としては、例えば、黒色の吸収剤では、無機顔料としてカーボンブラック、ランプブラック、ボーンブラック、グラファイトや金属酸化物のマグネタイト、チタンブラック、酸化クロム等があり、有機顔料としてはアゾ顔料、多環式系顔料等が挙げられる。
【００５２】
また、近赤外領域の波長を吸収する吸収剤もレーザー光吸収剤として使用することができ、例えば、ミアニン色素、チオニールニッケル錯体、ビス−［ミス１，２トルイル］エチレン−１，２ジチオレートニッケル、ビス−［１クロロ−３，４ジチオレート］ニッケル・テトラブチルアンモニウム等の金属錯体を好適に使用でき、また、８３０ｎｍに最大吸収波長を有するジエチルアミノナフトールスクアリリウム、ジメチルアミノナフトールスクアリリウム等のスクアリリウム色素も使用できる。さらに、ポリメチン系色素、（ジ）インモニウム系色素、フタロシアニン系色素、トリアリルメタン系色素、ナフトキノン系色素等を好適に使用することができる。
【００５３】
尚、レーザー吸収剤は、これらに限られるものではなく、レーザー光を吸収して発熱する材料であれば溶解または分散させて使用できる。
【００５４】
レーザー接合用中間部材４０の表側接合層４２及び裏側接合層４３は、粘着性付与剤を含有している。粘着性付与剤は、表側接合層４２にのみ含有させてもよいし、裏側接合層４３にのみ含有させてもよい。
【００５５】
粘着性付与剤を含有させることにより、レーザー接合用中間部材４０の裏側部材２０側の面及び透光部材１０側の面は、粘着性を有することになる。従って、レーザー接合用中間部材４０は、裏側部材２０及び透光部材１０に粘着する。レーザー接合用中間部材４０の粘着力は、ＪＩＳ  Ｚ０２３７の１０．４に基づいて測定したＳＵＳ３０４板に対する１８０度引きはがし粘着力が０．１Ｎ／２５ｍｍ以上となるように設定されている。
【００５６】
粘着性付与剤としては、上記したものが挙げられる。
【００５７】
レーザー接合用中間部材４０の表側接合層４２と意匠層３０の樹脂組成はＳＰ値（溶解性パラメータ）が近いほど相溶性が良く両者の接合強度が高まるので好ましく、また、裏側接合層４３と裏側部材２０の樹脂組成はＳＰ値が近いほど相溶性が良く両者の接合強度が高まるので好ましい。
【００５８】
次に、上記接合品１の製造要領について説明する。まず、透光部材１０の裏面に意匠層３０を形成する。この工程では、顔料を含む着色インクを印刷機等によって透光部材１０の裏面に付着させる。
【００５９】
尚、意匠層３０を蒸着膜とする場合には、蒸着装置によって金属等の蒸着物を透光部材１０の裏面に蒸着させる。また、意匠層３０をフィルムとする場合には、フィルムを透光部材１０の裏面に貼り付ける。さらに、意匠層３０をプライマーとする場合には、プライマーを透光部材１０の裏面に塗布する。
【００６０】
上記の工程が、透光部材１０に、透光部材１０の表側に意匠が現れるようにレーザー光非透過性の意匠層３０を設ける工程である。
【００６１】
また、裏側部材２０に、例えば、ＵＶ（紫外線）、ＥＢ（電子線）、オゾン等を照射してもよい。こうすることによってレーザー光照射後の接着力を向上させることもできる。
【００６２】
そして、図３に示すように、裏側部材２０の表側にレーザー接合用中間部材４０の裏側接合層４３が重なるようにレーザー接合用中間部材４０を裏側部材２０に重ねる。このとき、レーザー接合用中間部材４０の裏側接合層４３が粘着性を有しているので、レーザー接合用中間部材４０が裏側部材２０に仮固定された状態となり、レーザー接合用中間部材４０の位置ずれが抑制される。
【００６３】
その後、図３に示すように、レーザー光Ｌをレーザー接合用中間部材４０の表側接合層４２側からレーザー接合用中間部材４０に照射する。これが第１レーザー光照射である。このレーザー光Ｌを照射する装置は、周知の装置を利用することができる。レーザー光Ｌの種類としては、例えば、ガスレーザー、固体レーザー、半導体レーザー等のいずれでもよく、レーザー光Ｌの種類は限定されない。レーザー光Ｌの種類は、裏側部材２０の材料や厚さ等に応じて適宜選択できる。また、レーザー光Ｌは、１つの波長からなるものであってもよいし、２つ以上の波長を有するものであってもよい。
【００６４】
レーザー接合用中間部材４０の表側接合層４２及び基材４１がレーザー光吸収剤を含有していないので、レーザー光Ｌの殆どは、表側接合層４２及び基材４１を透過して裏側接合層４３に吸収される。レーザー光Ｌを吸収した裏側接合層４３は発熱する。また、レーザー光Ｌのうち、裏側接合層４３を通過したレーザー光Ｌがある場合、裏側部材２０がレーザー光吸収剤を含んでいれば裏側部材２０に吸収され、裏側部材２０が発熱する。
【００６５】
これにより、裏側接合層４３が溶融又は軟化し、裏側部材２０の表面に沿うように変形して密着し、レーザー接合用中間部材４０が裏側部材２０に接合する。図３において白丸で示す部分はレーザー光Ｌによって主に加熱される部分である。
【００６６】
裏側部材２０には意匠層３０が無く、意匠層３０の溶融や分解の恐れがないので、第１レーザー光照射時のレーザー光Ｌの出力は強めに設定することができる。これにより、裏側接合層４３を確実に溶融又は軟化させることができる。
【００６７】
その後、図４に示すように、透光部材１０をレーザー接合用中間部材４０の表側接合層４２に重ねる。このとき、レーザー接合用中間部材４０の表側接合層４２が粘着性を有しているので、透光部材１０と裏側部材２０とをクランプしなくても両者の位置ずれを抑制できる。
【００６８】
尚、透光部材１０と裏側部材２０とを厚み方向にクランプしてもよく、クランプすることで、レーザー光Ｌが照射されたときの発熱による透光部材１０及び裏側部材２０の膨張、透光部材１０及び裏側部材２０の間の気泡の発生を抑制できるので、接合の信頼性をより向上できる。
【００６９】
その後、図４に示すように、レーザー光Ｌを透光部材１０側から意匠層３０へ向けて照射する。これが第２レーザー光照射である。第２レーザー光照射は、第１レーザー光照射と同じ装置で行うことができる。第２レーザー光照射のレーザー光Ｌの出力は、第１レーザー光照射時のレーザー光Ｌの出力よりも低く、例えば、数Ｗ程度に設定するのが好ましい。
【００７０】
この第２レーザー光照射時のレーザー光Ｌの出力は、透光部材１０を透過して意匠層３０に到達したレーザー光Ｌによって意匠層３０が溶融又は分解しない程度の出力であればよい。また、レーザー光Ｌの走査速度についても、意匠層３０が溶融又は分解しない程度の速度に設定されている。接合範囲がレーザー光Ｌの照射径よりも広い場合には、必要に応じてレーザー光源又は接合対象物（裏側部材２０、中間部材４０及び透光部材１０）を移動させながらレーザー光Ｌの照射を行ってもよい。
【００７１】
照射されたレーザー光Ｌは、透光部材１０を透過して意匠層３０に到達する。意匠層３０に到達したレーザー光Ｌは、意匠層３０に吸収され、意匠層３０が加熱される。意匠層３０の温度は、レーザー光Ｌの出力が上記したように低出力に設定されているので、意匠層３０の溶融又は分解温度を超えない温度となる。図４において白丸で示す部分はレーザー光Ｌによって主に加熱される部分である。
【００７２】
意匠層３０の熱は隣接するレーザー接合用中間部材４０に伝わる。レーザー接合用中間部材４０には熱伝導性フィラーが混合されているので、意匠層３０の熱がレーザー接合用中間部材４０の全体に伝わりやすい。レーザー接合用中間部材４０の表側接合層４２が溶融温度となるまで加熱されて溶融又は軟化する。表側接合層４２が溶融又は軟化すると、透光部材１０の意匠層３０に密着して接合する。このとき、レーザー光Ｌの出力が上記のように設定されているので、意匠層１０は溶融又は分解しない。
【００７３】
レーザー光Ｌの一部（照射されたレーザー光Ｌのうちの数％）は、意匠層３０を透過することがある。意匠層３０を透過した僅かなレーザー光Ｌはレーザー接合用中間部材４０に到達する。このレーザー接合用中間部材４０にレーザー光吸収剤が混合されているので、意匠層３０を透過したレーザー光Ｌはレーザー接合用中間部材４０に吸収される。このことによっても、レーザー接合用中間部材４０が僅かではあるが加熱されるので、レーザー光Ｌを有効に利用できる。
【００７４】
上記のように、本実施形態１にかかる接合方法によれば、第２レーザー光照射時のレーザー光Ｌが数Ｗ程度の低出力で済むので、透光部材１０が熱によって損傷（焦げや変形）してしまうのを抑制できる。よって、本接合方法の用途は広い。
【００７５】
そして、レーザー光Ｌの照射を終了した後、レーザー接合用中間部材４０を冷却する。これによりレーザー接合用中間部材４０が固化し、裏側部材２０と透光部材１０とが接合されて接合品１が得られる。この接合品１を透光部材１０の表側から見ると、意匠層３０の意匠が透光部材１０を通して奥の方に見えることになり、意匠に深みが出る。この意匠層３０は溶解していないので、見栄えは良好である。
【００７６】
また、レーザー光Ｌの照射によって透光部材１０と裏側部材２０とを溶着する際には、加熱された後、冷却されるという、熱サイクルを受ける。このとき、透光部材１０と裏側部材２０との線膨張係数の違い等が原因となって接合界面に応力が生じることがある。このことに対しては、レーザー接合用中間部材４０が粘着剤やエラストマーを含有していることから、変形によって接合界面の応力を緩和することができる。これにより、接合強度の低下や剥がれを防止できる。
【００７７】
また、得られた接合品１には、使用時に熱的なストレスや機械的な力が加わることによって透光部材１０と裏側部材２０との接合界面に応力が発生することがあるが、このような応力もレーザー接合用中間部材４０の存在によって緩和することができる。従って、接合品１を長期間に亘って使用しても所定の接合強度を維持することができる。
【００７８】
以上説明したように、この実施形態１にかかる接合方法によれば、第１レーザー光照射によってレーザー接合用中間部材４０を裏側部材２０に接合した後に、透光部材１０をレーザー接合用中間部材４０に重ねて第２レーザー光照射を行い、意匠層３０が溶融及び分解する温度を超えない所定温度となるまで意匠層３０を加熱してレーザー接合用中間部材４０と透光部材１０とを接合するようにしている。これにより、透光部材１０と裏側部材２０との間に意匠層３０を介在させる場合に、意匠層３０の溶融及び分解を回避しながら、透光部材１０と裏側部材２０との接合強度を十分に高めることができる。
【００７９】
また、レーザー接合用中間部材４０における裏側部材２０側の接合層４３にレーザー光吸収剤を含有させたので、裏側部材２０がレーザー光を透過又は反射する場合であっても、透光部材１０と裏側部材２０とを接合することができる。
【００８０】
また、レーザー接合用中間部材４０をレーザー光Ｌの照射前に透光部材１０や裏側部材２０に粘着させるようにしたので、仮固定等が困難な場合でも透光部材１０と裏側部材２０とを確実に接合することができる。
【００８１】
また、レーザー接合用中間部材４０をホットメルト材としたので、接着強度が十分に得られる。
【００８２】
また、レーザー接合用中間部材４０に熱伝導性フィラーを混合したので、意匠層３０の熱がレーザー接合用中間部材４０の全体に伝わりやすくなり、レーザー接合用中間部材４０を確実に溶融させて接合が確実に行えるようになる。
【００８３】
また、レーザー接合用中間部材４０は、意匠層３０の熱によって溶融又は分解させることなく、単に軟化させるようにしてもよい。これはレーザー光の出力やレーザー接合用中間部材４０の材料を変更すること等で可能である。レーザー接合用中間部材４０を軟化させることによっても、中間部材４０を裏側部材２０及び透光部材１０に密着させることができるので、確実に接着できる。
【００８４】
また、レーザー接合用中間部材４０は、粘着テープで構成してもよい。この場合、中間部材４０を軟化させて密着させることで接合部分に気泡が存在するのを抑制でき、気密性及び水密性が向上する。特に、幅の狭い粘着テープでは、気密性及び水密性が向上するという効果が顕著に現れる。
【００８５】
また、レーザー接合用中間部材４０の表側接合層４２にレーザー光吸収剤を含有させ、裏側接合層４３にはレーザー光吸収剤を含有させなくてもよい。この場合もレーザー光Ｌをレーザー接合用中間部材４０に照射することで裏側接合層４３を溶融等させることができる。また、表側接合層４２と裏側接合層４３とにレーザー光吸収剤を含有させてもよい。
【００８６】
また、上記実施形態１では、レーザー接合用中間部材４０を３層構造としているが、これに限らず、例えば２層構造にしてもよい。
【００８７】
（実施形態２）
図５〜７は、本発明の実施形態２にかかるものである。この実施形態２では、レーザー接合用中間部材４０を１層構造としている点で上記実施形態１と異なっており、透光部材１０及び裏側部材２０は実施形態１と同じである。
【００８８】
実施形態２のレーザー接合用中間部材４０は、実施形態１のレーザー接合用中間部材４０の裏側接合層４３の材料と同じ材料で構成されている。
【００８９】
次に、実施形態２にかかる製造要領について説明する。
【００９０】
まず、実施形態１と同様に、裏側部材２０の表側にレーザー接合用中間部材４０の裏側が重なるようにレーザー接合用中間部材４０を裏側部材２０に重ねる（図６参照）。このとき、レーザー接合用中間部材４０が粘着性を有している場合には、レーザー接合用中間部材４０が裏側部材２０に仮固定された状態となり、レーザー接合用中間部材４０の位置ずれが抑制される。
【００９１】
その後、レーザー光Ｌをレーザー接合用中間部材４０の表側からレーザー接合用中間部材４０に照射する。これが第１レーザー光照射である。
【００９２】
レーザー接合用中間部材４０がレーザー吸収剤を含有しているので、レーザー光はレーザー接合用中間部材４０に吸収される。レーザー光Ｌを吸収したレーザー接合用中間部材４０は発熱する。
【００９３】
これにより、レーザー接合用中間部材４０が溶融又は軟化し、裏側部材２０の表面に沿うように変形して密着し、レーザー接合用中間部材４０が裏側部材２０に接合する。図６において白丸で示す部分はレーザー光Ｌによって主に加熱される部分である。
【００９４】
裏側部材２０には意匠層３０が無く、意匠層３０の溶融や分解の恐れがないので、第１レーザー光照射時のレーザー光Ｌの出力は強めに設定することができる。これにより、レーザー接合用中間部材４０を確実に溶融又は軟化させることができる。
【００９５】
その後、図７に示すように、透光部材１０をレーザー接合用中間部材４０の表側に重ねる。このとき、レーザー接合用中間部材４０が粘着性を有している場合には、透光部材１０と裏側部材２０とをクランプしなくても両者の位置ずれを抑制できる。
【００９６】
その後、レーザー光Ｌを透光部材１０側から意匠層３０へ向けて照射する。これが第２レーザー光照射である。
【００９７】
照射されたレーザー光Ｌは、透光部材１０を透過して意匠層３０に到達する。意匠層３０に到達したレーザー光Ｌは、意匠層３０に吸収され、意匠層３０が加熱される。図７において白丸で示す部分はレーザー光Ｌによって主に加熱される部分である。
【００９８】
意匠層３０の熱は隣接するレーザー接合用中間部材４０に伝わる。レーザー接合用中間部材４０には熱伝導性フィラーが混合されているので、意匠層３０の熱がレーザー接合用中間部材４０の全体に伝わりやすい。レーザー接合用中間部材４０が溶融温度となるまで加熱されて溶融又は軟化する。これにより、透光部材１０の意匠層３０に密着して接合する。
【００９９】
上記のように、本実施形態２にかかる接合方法によれば、実施形態１と同様に、透光部材１０が熱によって損傷（焦げや変形）してしまうのを抑制できる。
【０１００】
そして、レーザー光Ｌの照射を終了した後、レーザー接合用中間部材４０を冷却する。これによりレーザー接合用中間部材４０が固化し、裏側部材２０と透光部材１０とが接合されて接合品１が得られる。この接合品１を透光部材１０の表側から見ると、意匠層３０の意匠が透光部材１０を通して奥の方に見えることになり、意匠に深みが出る。この意匠層３０は溶解していないので、見栄えは良好である。
【０１０１】
以上説明したように、この実施形態２にかかる接合方法によれば、実施形態１と同様に、意匠層３０の溶融及び分解を回避しながら、透光部材１０と裏側部材２０との接合強度を十分に高めることができる。
【０１０２】
また、本発明にかかる接合方法は、化粧品用ケース、住設用又は電気製品用外装部材以外にも、各種接合品を製造する場合に適用できる。
【実施例】
【０１０３】
以下に本発明の実施例について説明するが、本発明はこれら実施例に限定されるものではなく、様々な実施例がある。
（実施例１）
第１部材
第１部材１０は、厚み２ｍｍの透明ポリカーボネート製の板材とした。意匠層３０は、ポリカーボネート板の裏面に、ＵＶスクリーンインクの黒（十条ケミカル株式会社製:レイキュアＧＡ４１００）をスクリーン印刷により印刷した後、紫外線を照射して硬化させることによって得た。意匠層３０の厚みは１０μｍであり、意匠層３０の形成範囲は、６０ｍｍ×６０ｍｍである。透光部材１０における意匠層３０を有する部分のレーザー光の透過率は、４％であった。
【０１０４】
第２部材
第１部材２０は、厚み２ｍｍのステンレス鋼（ＳＵＳ３０４）製の板材とした。
【０１０５】
中間部材の作製
アクリル系エラストマー（株式会社クラレ製ＬＡ２２５０）５０重量部と、粘着付与剤（荒川化学工業株式会社製ＳＥ−Ａ−１１５）５０重量部とをトルエン１００重量部に投入した後、攪拌溶解して粘着剤組成物溶液を作製した。
【０１０６】
この粘着剤組成物の固形分に対して０．５重量％になるようカーボンブラック（エボニックデグサジャパン株式会社製  ＰＲＩＮＴＥＫ  ３５）を加えてロールミルで分散し、レーザー吸収性粘着剤組成物溶液とした。
【０１０７】
上記溶液を離型処理済みのＰＥＴフィルム（株式会社フジコー製ＳＫＢ−２）の上に、乾燥後の膜厚が１００μｍになるようにアプリケーターで塗布した。尚、ＰＥＴフィルムの厚みは、３８μｍである。
【０１０８】
溶液の塗布後の離型処理済みフィルムを、庫内温度が７０℃のオーブンに１０分間入れて溶液を乾燥させ、離型処理済みフィルム上に１層構造のレーザー接合用中間部材４０を得た（図８（ａ）参照）。
【０１０９】
第１レーザー光照射
離型処理済みフィルム上のレーザー接合用中間部材４０を、５０ｍｍ×５０ｍｍの四角形枠状となるようにカッターを用いて切り抜いた（図８（ｂ）参照）。枠の幅は１ｍｍである。
【０１１０】
枠状に成形したレーザー接合用中間部材４０を離型処理済みフィルムに付けたまま、第１部材２０に重ねて貼り付けた。その上に１０ｍｍ厚のガラス板を置いて、５ｋｇのクランプ圧をかけた。
【０１１１】
その後、ガラス板の表側からレーザー光を照射した（第１レーザー光照射）。レーザー光の焦点は、レーザー接合用中間部材４０に合わせた。また、レーザー光の波長は９４０ｎｍ、出力は１０Ｗであり、走査速度は５００ｍｍ／ｍｉｎである。
【０１１２】
第２レーザー光照射
第１レーザー光照射の後、ガラス板を取り除くとともに、離型処理積みフィルムをレーザー接合用中間部材４０から剥がした。その後、意匠層３０がレーザー接合用中間部材４０に接するように第２部材２０を置き、第２部材２０をレーザー接合用中間部材４０に貼り付けた。
【０１１３】
その後、第１レーザー光照射と同様に、ガラス板を第２部材２０の表側に置き、クランプ圧をかけた。
【０１１４】
次いで、ガラス板の表側からレーザー光を照射した（第２レーザー光照射）。レーザー光の焦点は、レーザー接合用中間部材４０に合わせた。また、レーザー光の波長は９４０ｎｍ、出力は３Ｗであり、走査速度は５００ｍｍ／ｍｉｎである。
【０１１５】
このとき意匠層３０は変色や損傷することはなかった。
【０１１６】
（実施例２）
実施例２では、第１部材１０及び第２部材は実施例１と同じである。
【０１１７】
また、レーザー接合用中間部材４０の作製時、カーボンブラックを含有させていない粘着剤組成物溶液を、離型処理していない厚み３８μｍのＰＥＴフィルム（東レ株式会社製ルミラーＳ１０）の上に、乾燥後の膜厚が１００μｍとなるようにアプリケーターで塗布した。その後、実施例１と同様にオーブンで乾燥し、第１部材２０側の接合層（表側接合層）を得た。上記離型処理していないＰＥＴフィルムは、本発明の基材に相当する。
【０１１８】
上記表側接合層の表面に、厚み３８μｍの離型処理済みＰＥＴフィルムを貼り付け、基材（離型処理していないＰＥＴフィルム）における表側接合層と逆側の面に、上記実施例１で調製したレーザー吸収性粘着剤組成物溶液を、乾燥後の膜厚が１００μｍとなるようにアプリケーターで塗布し、実施例１と同様にオーブンで乾燥し、第２部材２０側の接合層（裏側接合層）を得た。
【０１１９】
上記のようにして得た３層構造（表側接合層、基材、裏側接合層）のレーザー接合用中間部材４０を実施例１と同様に四角形枠状に成形し、離型処理済みフィルムに付けたまま、第２部材２０に貼り付けた。そして、実施例１の第１レーザー光照射と同様に第１レーザー光照射を行った。
【０１２０】
その後、レーザー接合用中間部材４０の表側接合層に第１部材１０の意匠層３０が重なるように第１部材１０を配置してから、実施例１と同様に第２レーザー光照射を行った。
【０１２１】
（比較例）
実施例２の第１部材１０、第２部材２０及びレーザー接合用中間部材４０を用意し、第１レーザー光照射を行わずに接合した。すなわち、第１部材１０、レーザー接合用中間部材４０及び第２部材２０を順に重ねた後、第１部材１０の上にガラス板を重ねてクランプ圧をかけてからレーザー光照射を行った。
【０１２２】
比較例において照射したレーザー光は、意匠層３０が変色や損傷することがないようにしており、波長が９４０ｎｍ、出力が３Ｗ、走査速度が５００ｍｍ／ｍｉｎである。
【０１２３】
接合性の試験
実施例１、実施例２及び比較例の接合品１を各５０個用意した。
【０１２４】
これらを深さ２ｍの水中に２４時間沈めて防水性の比較を行った。
【０１２５】
結果は、実施例１、２では、５０個全ての接合品１でレーザー接合用中間部材４０の内側（枠の内側）に水の浸入が認められなかった。つまり、２ｍ程度の水圧に十分に耐え得る強固な接合力を安定して得ることができている。
【０１２６】
一方、比較例では、２個の接合品１でレーザー接合用中間部材４０の内側に水の浸入が認められたので、接合力の不足した個体が発生することが分かる。
【産業上の利用可能性】
【０１２７】
以上説明したように、本発明にかかるレーザー光を用いた接合方法は、例えば、化粧品用ケース、住設用又は電気製品用外装部材等を製造するのに用いることができる。
【符号の説明】
【０１２８】
１          接合品
１０        透光部材（第１部材）
２０        裏側部材（第２部材）
３０        意匠層
４０        レーザー接合用中間部材
４１        基材
４２        表側接合層
４３        裏側接合層
Ｌ          レーザー光
【図１】
0005883966.tif 000002
【図２】
0005883966.tif 000003
【図３】
0005883966.tif 000004
【図４】
0005883966.tif 000005
【図５】
0005883966.tif 000006
【図６】
0005883966.tif 000007
【図７】
0005883966.tif 000008
【図８】
0005883966.tif 000009
【図９】
0005883966.tif 000010
【図１０】
0005883966.tif 000011